ПОЛИКАРБОНАТНЫЕ КОМПОЗИЦИИ С УЛУЧШЕННЫМИ ОПТИЧЕСКИМИ И ТЕРМИЧЕСКИМИ СВОЙСТВАМИ

1. Поликарбонатная композиция, включающая по меньшей мере один поликарбонатный компонент, содержащий структурные единицы общей формулы (I):
,
1
2
3
4
в которой R и R независимо друг от друга означают водород, галоген, алкил с 1-8 атомами углерода, циклоалкил с 5-6 атомами углерода, арил с 6-10 атомами углерода или арилалкил с 7-12 атомами углерода, m означает 4 или 5, R и R независимо от X, к которому они присоединены, и независимо друг от друга означают водород или алкил с 1-8 атомами углерода, и Х означает углерод, отличающаяся тем, что содержание серы в композиции составляет менее 2,0.
2. Поликарбонатная композиция по п.1, включающая по меньшей мере один поликарбонатный компонент, содержащий структурные единицы общей формулы (II):
,
1
2
в которой R и R такие, как указано в формуле (I).
3. Поликарбонатная композиция по п.1, отличающаяся тем, что по меньшей мере один из поликарбонатных компонентов дополнительно содержит дифенолы формулы (III):
,
в которой Z означает ароматический или алкилароматический остаток.
4. Поликарбонатная композиция по п.1, отличающаяся тем, что по меньшей мере один из поликарбонатных компонентов является сополимером на основе 1,1-бис(4-гидроксифенил)-3,3,5-триметилциклогексана (бисфенола-ТМС) и бисфенола А, причем молярное количество бисфенола-ТМС в пересчете на общее молярное количество исходных бисфенолов составляет от 2 до 90% мол.
5. Поликарбонатная композиция по п.1, отличающаяся тем, что она содержит от 0 до 5% масс., в пересчете на общее количество поликарбонатной композиции, полимерных добавок или компонентов смесей, выбранных из группы, включающей внутренние смазки, средства для повышения текучести, термостабилизаторы, антиоксиданты, УФ- и/или ИК-абсорбенты, антипирены, антистатики, красители и пигменты, наполнители, термопласты или эластомеры.
6. Поликарбонатная композиция по одному из п.п.1-5, отличающаяся тем, что степень пожелтения соответствующих ей формованных изделий, измеряемая в единицах показателя желтизны (Y.I.), в свежеотлитом состоянии составляет менее 2,0, а после старения в атмосфере горячего воздуха, осуществляемого в течение 250 часов при 150°С, составляет менее 7,0.
7. Способ получения поликарбонатов по одному из п.п.1-6 в соответствии с межфазной технологией или технологией переэтерификации в расплаве, отличающийся тем, что содержание серы в используемых для получения поликарбоната бисфенолах составляет менее 1,5 м.д.
8. Способ получения поликарбонатов по п.7, отличающийся тем, что содержание серы в используемых для получения поликарбоната бисфенолах составляет менее 1,0 м.д.
9. Применение поликарбонатов по одному из п.п.1-6 для изготовления прозрачных, полупрозрачных, непрозрачных или окрашенных формованных изделий.
10. Формованные детали, экструдаты, пленки и пленочные ламинаты, полученные из поликарбонатных композиций по одному из п.п.1-6.